(57)【要約】【課題】軽量で吸汗速乾性に優れ、肌に快適なニット生地を提供する。【解決手段】編糸３、６を一重横編の平編組織またはメッシュ組織の編地に編み立てたもので、編糸３、６が、ポリプロピレン短繊維と天然短繊維の混紡糸、ポリプロピレン短繊維と化学短繊維の混紡糸、ポリプロピレン長繊維の糸と天然繊維の糸との交撚糸、またはポリプロピレン長繊維の糸と化学繊維の糸との交撚糸の何れかであって、または編地が、ポリプロピレン長繊維の編糸と天然繊維の編糸を交編してなり、またはポリプロピレン長繊維の編糸と化学繊維の編糸を交編してなる。【選択図】図３
0003226089.tif 000002
【実用新案登録請求の範囲】
【請求項１】
編糸を一重横編の平編組織またはメッシュ組織の編地に編み立てたことを特徴とするニット生地。
【請求項２】
編糸は、ポリプロピレン短繊維と天然短繊維の混紡糸、またはポリプロピレン短繊維と化学短繊維の混紡糸であることを特徴とする請求項１に記載のニット生地。
【請求項３】
混紡糸は、撚り方向がＳ撚りまたはＺ撚りであることを特徴する請求項２に記載のニット生地。
【請求項４】
編糸は、ポリプロピレン長繊維の糸と天然繊維の糸との交撚糸、またはポリプロピレン長繊維の糸と化学繊維の糸との交撚糸であることを特徴とする請求項１に記載のニット生地。
【請求項５】
編地は、ポリプロピレン長繊維の編糸と天然繊維の編糸を交編してなり、またはポリプロピレン長繊維の編糸と化学繊維の編糸を交編してなることを特徴する請求項１に記載のニット生地。
【請求項６】
天然繊維の編糸は、短繊維または長繊維からなることを特徴する請求項５に記載のニット生地。
【請求項７】
化学繊維の編糸は、短繊維または長繊維からなることを特徴する請求項５に記載のニット生地。
【請求項８】
一重横編の平編組織は、ループ総長さが１３−１６ｃｍであることを特徴する請求項１に記載のニット生地。
【請求項９】
メッシュ組織は、メッシュ形が四角構造、六角構造または八角構造であることを特徴する請求項１に記載のニット生地。
【請求項１０】
目付は１００ｇ−３００ｇであることを特徴する請求項１に記載のニット生地。
【請求項１１】
請求項１から１０の何れか１項に記載のニット生地で制作されたことを特徴とする衣料。
【考案の詳細な説明】
【技術分野】
【０００１】
本考案は、ニット生地及びこの生地を用いた衣料に関し、特に軽量で吸汗速乾性に優れたニット生地及びこの生地を用いた衣料に係るものである。
【背景技術】
【０００２】
多くの種類があるニットの編組織は、原組織、変化組織、花色組織の三つに分類される。
【０００３】
原組織は基本的な組織と言われており、全てのニットの編組織の基礎である。その中に横（緯）編組織として平編組織、フライス編組織、パール編組織（ガーター編）、ダブル編組織（スムース編）を含む。この横編組織の編み物は構造が簡単で編み易いものである。
【０００４】
変化組織は、二つまたは二つ以上の原組織を複合したものである。つまり、一つの原組織のとなりに一つまたは複数の異なる原組織を配置して、元の原組織の構造と機能性を変化させるものである。例えば、変化横編平編組織、ダブルフライス編組織などがある。
【０００５】
花色組織は、元の原組織を基礎としてループ構造を変化させ、または元の原組織に、他のいくつかの色糸、補助糸またはその他の紡績の原料を編入して、それによって著しい色柄と様々な機能性の編み物を形成する。
【０００６】
また、ニット生地には、例えば特許文献１に記載するものがある。これは、少なくとも４５重量％以上のポリエステル長繊維を含む原料によって編み立てた横編組織であり、ポリエステル長繊維の含有量は１００重量％である。
【先行技術文献】
【特許文献】
【０００７】
【特許文献１】特許第６５７７５９３号
【考案の概要】
【考案が解決しようとする課題】
【０００８】
現在、ニット生地には様々な機能性を有するものが揃っており、色々な場面において様々な需要を満たすためのニット生地がある。
【０００９】
しかし、生地に含まれる機能性繊維の種類が多すぎると、生地の物性に影響を与える。例えば、生地があまり軽くなく、かつ皮膚にくっ付き易くなるなどの影響がある。
【００１０】
本考案は上記課題を解決するものであり、軽量で吸汗速乾性に優れ、肌に快適なニット生地を提供することを目的とする。
【課題を解決するための手段】
【００１１】
上記課題を解決するために、本考案に係るニット生地は、編糸を一重横編の平編組織またはメッシュ組織の編地に編み立てたことを特徴とする。
【００１２】
本考案に係るニット生地において、編糸は、ポリプロピレン短繊維と天然短繊維の混紡糸、またはポリプロピレン短繊維と化学短繊維の混紡糸であることを特徴とする。
【００１３】
本考案に係るニット生地において、混紡糸は、撚り方向がＳ撚りまたはＺ撚りであることを特徴する。
【００１４】
本考案に係るニット生地において、編糸は、ポリプロピレン長繊維の糸と天然繊維の糸との交撚糸、またはポリプロピレン長繊維の糸と化学繊維の糸との交撚糸であることを特徴とする。
【００１５】
本考案に係るニット生地において、編地は、ポリプロピレン長繊維の編糸と天然繊維の編糸を交編してなり、またはポリプロピレン長繊維の編糸と化学繊維の編糸を交編してなることを特徴する。
【００１６】
本考案に係るニット生地において、天然繊維の編糸は、短繊維または長繊維からなることを特徴する。
【００１７】
本考案に係るニット生地において、化学繊維の編糸は、短繊維または長繊維からなることを特徴する。
【００１８】
本考案に係るニット生地において、一重横編の平編組織は、ループ総長さが１３−１６ｃｍであることを特徴する。
【００１９】
本考案に係るニット生地において、メッシュ組織は、メッシュ形が四角構造、六角構造または八角構造であることを特徴する。
【００２０】
本考案に係るニット生地において、目付は１００ｇ−３００ｇであることを特徴する。
【００２１】
本考案に係る衣料は、上記の何れかのニット生地で制作されたことを特徴とする。
【考案の効果】
【００２２】
本考案は既存技術に対して以下の有益な効果を有する。すなわち、本考案に係るニット生地は、一重横編の平編組織またはメッシュ組織をなし、ポリプロピレンと天然繊維の混紡糸、またはポリプロピレンと化学繊維の混紡糸を編糸として編み立てたので、またはポリプロピレンの糸と天然繊維の糸の交撚糸、またはポリプロピレンの糸と化学繊維の糸の交撚糸を編糸として編み立てたので、軽量で、柔らかくて快適、吸汗速乾性と抗菌性等のメリットを持っている。このニット生地で作成した衣料は、体の汗を速やかに吸収して生地の肌側面から生地の外側面に導出することが出来て、速乾の効果が現れる。
【００２３】
一重横編の平編組織は、横編機で編まれた平編組織で、同じループが互いに連結されている。生地表面には正面ループが形成され、反対側面には反対ループが形成されている。この組織構造により生地が軽量で、通気性が良いというメリットを持っている。
【００２４】
メッシュ組織は、ループとループを差し交わして配置することで、ニット生地に網の穴を形成する。生地表面は凹凸の風合いで、反対側面に四角構造か六角構造または八角構造のメッシュ形を有する。生地表面に凹凸がきちんと並ぶので、良い着心地、通気性と吸水速乾性を持っている。
【００２５】
また、ポリプロピレン長繊維の編糸と天然繊維の編糸で交編するか、またはポリプロピレン長繊維の編糸と化学繊維の編糸で交編するが、本考案は繊維の種類に対する限定はなく、実際の必要に応じて調整することができる。例えば、綿、麻、毛、シルク、レーヨン、テンセル、モダール、吸湿ポリエステル、吸湿ナイロンまたは普通のポリエステルである。
【００２６】
混紡糸の番手は１０−８０ｓである。番手が大きいほど糸が細くなり、糸が細いほど生地が柔らかくなるが、破裂強度が悪くなる。これと反対に番手が小さいほどに糸が太くなり、糸が太くなるほどに生地が硬くて破裂強度も良くなる。本考案は糸の番手に対する限定はなく、実際の必要に応じて調整することができる。
【００２７】
混紡糸の撚り方向はＳ撚り、またはＺ撚りである。糸の撚り方向は生地の光沢、紋様の鮮明さ、手触りと厚さに影響を与える。
【００２８】
ポリプロピレン長繊維の糸の繊度は５０Ｄ（デニール）を優先する。繊度の数字が大きいほどに糸が太くなり、繊度の数字が小さいほどに糸が細くなる。糸の太さは生地の目付、手触り、強度等に影響を与える。本考案おいて、ポリプロピレン長繊維の糸の繊度に対する限定はなく、必要に応じて調整することができる。
【００２９】
本考案のニット生地に含まれる化学繊維の長繊維、短繊維、天然繊維の長繊維、短繊維の典型的なものとしては、綿、麻、毛、シルク、レーヨン、テンセル、モダール、吸湿性ポリエステル、吸湿性ナイロンと一般なポリエステル等がある。
【００３０】
ポリプロピレンと天然繊維または化学繊維を使って得られたニット生地は、軽量、柔らかくて快適、吸汗速乾と殺菌の機能性を持っている。その中で、ポリプロピレン短繊維は軽量のメリットがある。しかし、吸湿性が悪くて紡糸（紡績）し難い欠点がある。
【００３１】
天然繊維、特に綿は、紡績し易くて良い着心地等のメリットがある。しかし、着用中は、生地が肌面の汗を吸収する。そして、綿の生地は、水分が飽和状態になると、ジメジメした状態から水分均衡までに時間が長く掛かり、乾燥のスピードも遅い。湿っぽい生地は、重くて肌にベタベタするので快適性と美観性に影響する。さらに、湿気や寒さを感じて風邪を引きやすい。
【００３２】
本考案は、ポリプロピレンと天然繊維を混紡し、またはポリプロピレンと化学繊維を混紡して使うことで、相互に繊維自身の欠点を補うことができて、得られる生地が軽量、吸汗速乾と殺菌の機能性を持っている。本考案において、ポリプロピレンの混紡率は、生地の紡績性、目付、吸汗速乾効果を決定するので、ポリプロピレンの混紡率は２０重量％と３０重量％の間が一番相応しい。本考案においてポリプロピレンの混紡率に対する限定はなく、実際の必要に応じて調整することができる。
【００３３】
本考案によれば、混紡糸として、または交撚糸として、または交編することにより、ポリプロピレンと化学繊維またはポリプロピレンと天然繊維を混ぜ合わせてニット生地に編み立てることで、さらには一重横編の平編組織構造またはメッシュ組織構造を形成することによりニット生地のメッシュの大きさ、弾性、及び気孔率をコントロールすることで、生地に優れた吸汗速乾機能を与える。
【００３４】
特に、化学繊維と天然繊維の綿を選択する時、ポリプロピレンは紡績性が悪いので、同じ撚り度の綿との抱合力は、綿系糸と比べて小さくなる。このため、ある程度の量のポリプロピレンの短繊維を構造緊密な綿繊維の間に分散させる。これによって、ポリプロピレンと綿の混紡糸の構造隙間率が大きくなって、それで生地の通気性、吸汗速乾性、抗菌性も良くなる。
【００３５】
本考案において、一重横編の平編組織のループ総長さは、例えば１３ｃｍ、１４ｃｍ、１５ｃｍまたは１６ｃｍ等である。
【００３６】
一重横編の平編組織は、複数のユニットループが連続して同じ方向に連結されている。生地表面では各ユニットループに２本のループ弧とループ縦線が一定の角度に配置されており、反対側面ではユニットループの横列と同じ方向にループ弧が配置されている。
【００３７】
ユニットループの長さ（ループ長）はループを構成する糸の長さである。ループ総長さは、ユニットループの長さ（ループ長）に針数を掛けたものである。例えば、編針の数が５０針であるとループ総長さは、５０×ユニットループの長さである。
【００３８】
ユニットループの長さ、つまりループ長は、糸の細さに関係している。ループ長は、生地の緊密度、目付、縮小率等の性能を決定する。ループ長が小さいほどに、得られた平編組織の弾性がよくなり、糸が抜け難くなり、ループのサイズの安定性が良くなり、抗ピリング性もよくなる。しかし、隙間が小さくて手触りと通気性が良くない。
【００３９】
本考案において、目付は、例えば、１００ｇ、１２０ｇ、１５０ｇ、１７０ｇ、２００ｇ、２２０ｇ、２５０ｇ、２７０ｇ、３００ｇ等である。本考案はニット生地の厚さに対する限定はなく、実際の必要に応じて調整することができる。
【００４０】
本考案の衣料は、上記の何れかのニット生地からなり、生地は精錬、水洗い、染色、後セットの工程を経て必要な生地となる。ニット生地は、デザイン、パタン作成、裁断、縫製、アイロンセットの工程を経て衣料に作成される。例えば、Ｔシャツ、インナー、ｐｏｌｏシャツ等である。
【図面の簡単な説明】
【００４１】
【図１】本考案の実施の形態における実施例１の編糸を示すポリプロピレン短繊維と綿繊維の混紡糸の構造概略図
【図２】同実施の形態における実施例３の編糸を示すポリプロピレン長繊維の糸と綿繊維の糸の交撚糸の構造概略図
【図３】同実施の形態における一重横編の平編組織の構造概略図
【考案を実施するための形態】
【００４２】
以下、本考案の実施の形態を図面に基づいて説明する。本実施の形態は、本考案の一例を示すものであり、本考案の実施の形態の全てではないことは明らかである。
【００４３】
図１は、実施例１の編糸であるポリプロピレン短繊維と綿繊維の混紡糸の構造概略図である。図１において１はポリプロピレン短繊維であり、２は綿繊維であり、３は混紡糸の編糸である。図３は、実施例１で採用した一重横編の平編組織を示す構造概略図である。
（実施例１）
実施例１は、本考案の一例である一重横編の平編組織のニット生地である。このニット生地は、ポリプロピレン短繊維１と綿繊維２の混紡糸の編糸３を編み立てたものである。混紡糸の編糸３の混紡率は、ポリプロピレン短繊維１が３０重量％、綿繊維２が７０重量％である。また、混紡糸の編糸３は、番手が３２ｓで、撚り方向がＺ撚りである。この一重横編の平編組織は、編針５０針当たりのループ総長さが１３．５ｃｍであり、目付が１４０ｇである。
（実施例２）
実施例２は、本考案の一例である一重横編の平編組織のニット生地である。このニット生地は、ポリプロピレン短繊維１と綿繊維２の混紡糸の編糸３を編み立てたものである。混紡糸の編糸３の混紡率は、ポリプロピレン短繊維１が２０重量％、綿繊維２が８０重量％である。また、混紡糸の編糸３は、番手が２１ｓで、撚り方向がＳ撚りである。この一重横編の平編組織は、編針５０針当たりのループ総長さが１５．５ｃｍであり、目付は１９０ｇである。
【００４４】
実施例２の混紡糸の編糸３の構造は実施例１と同じで図１に示したものであり、平編組織も同じで図３に示したものである。
（実施例３）
実施例３は、本考案の一例である一重横編の平編組織のニット生地である。図２は、実施例３の編糸であるポリプロピレン長繊維の糸と綿繊維の糸を撚り合わせた交撚糸の構造概略図である。図２において、４はポリプロピレン長繊維の糸であり、５は綿繊維２の糸であり、６は交撚糸の編糸である。平編組織は、実施例１、２と同様に図３に示したものである。
【００４５】
このニット生地は、ポリプロピレン長繊維の糸４と綿繊維の糸５を撚った交撚糸の編糸６を編み立てたものである。交撚糸の編糸６は、ポリプロピレン長繊維の糸４を３０重量％含み、綿繊維の糸５を７０重量％含む。ポリプロピレン長繊維の糸４の繊度は７５Ｄであり、綿繊維の糸５の番手は３２ｓであり、目付は２１４ｇである。
（実施例４）
実施例４は、本考案の一例である一重横編の平編組織のニット生地である。このニット生地は、一方の編糸であるポリプロピレン長繊維の糸と他方の編糸である吸汗速乾ポリエステルの糸を交編したものである。このニット生地は、ポリプロピレン長繊維を３０重量％含み、吸汗速乾ポリエステルを７０重量％含む。ポリプロピレン長繊維の糸の繊度は７５Ｄであり、吸汗速乾ポリエステルの糸の繊度は７５Ｄである。目付は１８０ｇである。
（実施例５）
実施例５は、本考案の一例であるメッシュ組織のニット生地である。このニット生地は、ポリプロピレン短繊維１と綿繊維２の混紡糸の編糸３を編み立てたものである。混紡糸の編糸３の混紡率は、ポリプロピレン短繊維１が３０重量％、綿繊維２が７０重量％である。また、混紡糸の編糸３は、番手が２１ｓで、目付は２００ｇである。
【００４６】
メッシュ組織は、片面横編機でループとループの交差配置を利用してメッシュを形成する。生地表面は凹凸感の風合いを形成し、反対側面のメッシュ形は四角構造を呈する。
【００４７】
実施例１ー５で得られたニット生地は、デザイン、パタン作成、裁断、縫製、アイロンセットの各工程を経て軽量吸汗速乾のＴシャツに作成される。このＴシャツは身頃、袖、襟等を含む。
【００４８】
実施例１ー５で得られたニット生地に下記の機能試験を行う。
１．吸水速乾試験
吸水性測定方法：３０ｃｍ×３０ｃｍの試料を用意し、滴下法で生地の吸水性のテストを行った。具体的には、一滴の水を試料に滴下して、滴下してから水が完全に吸収されるまでの必要時間（ｓ）を測定する。
【００４９】
速乾性測定方法：５０ｃｍ×５０ｃｍの試料を用意し、その重さを測る。試料に水（０．３ｍｌ）を滴下して吸収後に再度試料の重さを測る。装置に試料を吊り下げて５分ごとに試料の重さを測り、９０分後または乾燥した後に測定を停止する。測定結果から試料に設定水分が残留する時間、ここでは滴下した水分の３０重量％が残留する時間を３０重量％水分残留時間として求めた。３０重量％水分残留時間が短いほどに、速乾性が良いものである。
テスト結果を表１に示す。
【００５０】
【表１】
0003226089.tif 000003
表１により、実施例１−５のニット生地は、水を滴下してから水が完全に吸水されるまでに１−２ｓを要する。そして、０．３ｍｌの水を滴下した後、水分残留が３０重量％になるまでに２９．３−５０．６ｍｉｎを要する。結果として、本考案で提供されるニット生地は吸水速乾性が良いと説明される。
２．抗ピリング性試験
箱式起毛ピリング法：編み物試料をゴム試料管に貼り、ゴムコルクがある四角い木箱の中でゴム試料管を５時間転がして毛玉を引き出す。
【００５１】
ピリングの状況を１−５級の等級で判定する。５級は一番良くて１級は一番悪い等級である。
【００５２】
実施例１−５のニット生地の試料を抗ピリングの等級で判定した結果、実施例１のニット生地は４級、実施例２のニット生地は４級、実施例３のニット生地は４級、実施例４のニット生地は４級、実施例５のニット生地は４級である。よって、本考案で提供されたニット生地は抗ピリング性が良いと説明される。
３．破裂強度試験：
恒温恒湿（温度は２０±２℃、湿度は６５重量％±３）の条件で恒量まで平衡させ、トップブレーカーで実施例１−５のニット生地にトップブレーク試験を行う。
【００５３】
結果として、実施例１のニット生地の破裂強度は３０２Ｋｐａ、実施例２の破裂強度は３３５ＫＰａ、実施例３の破裂強度は３８７ＫＰａ、実施例４のニット生地の破裂強度は３９５ＫＰａ、実施例５のニット生地の破裂強度は３５６ＫＰａであり、本考案に提供されたニット生地の破裂強度は日常服装の需要を満たすことが明らかである。
４．抗菌性試験：
実施例１−５のニット生地の試料を小瓶に入れて黄色ブドウ球菌液を垂らす。３７±１℃の環境下において１８−２４時間の間培養する。次に、０．２質量％の非イオン界面活性剤を含む生理食塩水２０ｍｌを添加する。試料から菌体を溶離して、発光測定法で液体中の菌数で抗菌活性値を測定し、抗菌活性値で試料の抗菌効果を表す。この抗菌活性値の数値が大きいほど抗菌効果が強いものである。
【００５４】
対照試験は綿のニット生地でテストした。抗菌活性値は２．７であり、この抗菌試験が正確であることを証明するための比較対象とする。
【００５５】
実施例１のニット生地は洗濯前の抗菌活性値が６．０で、洗濯後の抗菌活性値が５．９であり、抗菌性が優れていることを証明する。実施例２のニット生地は洗濯前の抗菌活性値が５．９で、洗濯後の抗菌活性値が５．９であり、抗菌性が優れていることを証明する。実施例３のニット生地は洗濯前の抗菌活性値が５．５で、洗濯後の抗菌活性値が５．５であり、抗菌性が優れていることを証明する。実施例４のニット生地は洗濯前の抗菌活性値が５．８で、洗濯後の抗菌活性値が５．６であり、抗菌性が優れていることを証明する。実施例５の生地は洗濯前の抗菌活性値が５．６で、洗濯後の抗菌活性値が５．４であり、抗菌性が優れていることを証明する。
【符号の説明】
【００５６】
１  ポリプロピレン短繊維
２  綿繊維
３  混紡糸の編糸
４  ポリプロピレン長繊維の糸
５  綿繊維の糸
６  交撚糸の編糸
【図１】
0003226089.tif 000004
【図２】
0003226089.tif 000005
【図３】
0003226089.tif 000006